Способ оценки физико-механических свойств поверхностного слоя изделий, полученных селективным лазерным спеканием

1. Способ исследования физико-механических свойств поверхностного слоя изделий, полученных селективным лазерным сплавлением, заключающийся в последовательном физико-техническом воздействии на диагностируемый участок объекта в различных направлениях, измерении физико-технических параметров указанного участка в этих направлениях и количественном установлении различий результатов этих измерений, по которым судят об анизотропных изменениях физико-механических свойств отличающийся тем, что в качестве указанного физико-технического воздействия используют воздействие на поверхность диагностируемого объекта гидрострую, направленную на поверхность под различными углами, и направление проекции скорости которой на поверхность по отношению к направлению предшествующего движения луча лазера, сплавляющего мелкодисперсный порошок, подаваемый в зону формо- и структурообразования детали, образуют различные углы пересечения траекторий, значения которых лежат в пределах β=0÷π радиан, причем в первом предельном случае при β=0 имеет место движение пятна гидроконтакта струи по диагностируемой поверхности, совпадающее с направлением предшествующего сплавляющего движения контакта луча лазера с порошком, а при β=π - эти движения взаимонаправлены.
2. Способ исследования по п. 1, отличающийся тем, что в процессе воздействия гидроструи к исследуемому материалу прикладываются внешние механические растягивающие нагрузки, меньше в 2-5 раза прочности диагностируемого материала.
3. Способ исследования по п. 1, отличающийся тем, что в качестве физико-технического воздействия применяется струя суспензии, в которой используется твердофазный дисперсный наполнитель в виде частицы материала технологического порошка, предназначенного для осуществления процесса его селективного лазерного сплавления.
в
в
4. Способ исследования по п. 1, отличающийся тем, что гидроструя формируется при рабочем гидродавлении Р≥0,25σ, где σ - прочность на растяжение исследуемого материала, полученного селективным лазерным сплавлением.
в
в
5. Способ исследования по п. 2, отличающийся тем, что струя суспензии формируется при рабочем гидродавлении Р≤0,10σ, где σ - прочность на растяжение материала, полученного селективным лазерным сплавлением исходного мелкодисперсного порошка.
6. Способ исследования по п. 2, отличающийся тем, что в процессе гидроструйного диагностирования физико-механических свойств поверхностного слоя объекта анализа измеряются параметры волн акустической эмиссии из зоны ударно-динамического взаимодействия гидроструи с данной поверхностью.